(57)【特許請求の範囲】
【請求項１】
合板（1 ）の表面単板（２）がサンダー等により研削して厚み規制され、その上面に接着剤を介して木質繊維板（４）が貼着された事を特徴とする木質系基板。
【請求項２】
合板（１）の裏単板（３）の厚さが１．２ｍｍ以上で、木質繊維板（４）が厚さ１．５ｍｍ以下である事を特徴とする請求項1 記載の木質系基板。
【発明の詳細な説明】
【０００１】
【発明の属する技術分野】
本発明は木質系床材などの基板として好ましく用いられる木質系基板の構成に関する。
【０００２】
【従来の技術】
従来、合板を基板とし、その表面にツキ板や化粧紙などの化粧シートを貼着し、基板の四周辺に接合用の実加工を施した床板が最も一般的であった。
【０００３】
ところが、近年、合板用木材の質が低下しているのに床材の見掛や表面性能、強度などはより高度な性能が要求され、合板を基板としその表単板に直接ツキ板や化粧紙を貼着しても要求性能を満たす事が艱難な状況が発生している。特に、ツキ板の干割れ現象を防止したりやキャスターにも傷付きにくい表面性能を得るには、基板を変更するかツキ板に特殊な処理を施す事が必要となっている。
【０００４】
そこで、合板に比べて表面が平滑で高度の高いパーティクルボードやＭＤＦを基板とする床材も検討されたが、水分変化による収縮が合板よりも約２〜３倍近くおおきく、また中心部の強度が合板よりも低いので実加工ができないなど、床材の基板としては問題の多いものであった。
【０００５】
【発明が解決しようとする課題】
本発明の目的は、合板と木質繊維板を複合する事により、表面性能に優れ、曲げ破壊強度が大きく、撓みや反りの少ない、有用な木質系基板を提供する事にある。
【０００６】
【課題を解決するための手段】
本発明の請求項１記載の木質系基板は、合板の表面単板をサンダー等により研削して厚み規制し、その上面に接着剤を介して木質繊維板が貼着された事を特徴とする。
【０００７】
本発明の請求項２記載の木質系基板は、請求項1 記載の木質系基板において、合板の裏単板の厚さが１．２ｍｍ以上で、木質繊維板が厚さ１．５ｍｍ以下である事を特徴とする。
【０００８】
【発明の実施の形態】
図面を参照しながら本発明を詳述すると、合板１は表単板２と裏単板３の厚さが１．２ｍｍ以上の5 プライ構成で、総厚みとしては１０．５ｍｍ〜１１．５ｍｍの範囲にある合板１が使用できる。そして、合板１はその表に貼着される木質繊維板４の厚さに対応し、複合した総厚さが１２ｍｍに仕上がる様に合板１の表単板２を厚み規制サンダー等により研削する。
【０００９】
例えば、合板１の厚さが１１．０ｍｍで木質繊維板４の厚さが１．５ｍｍの場合は、合板１の表単板２を０．５ｍｍだけ研削して１０．５ｍｍに仕上げた後、常用の木材用接着剤を塗布し、木質繊維板４を重ねて接着する事で、厚さ１２ｍｍの複合基板を作成する。
【００１０】
上記の発明に用いる木質繊維板４は、硬質繊維板、比重が０．３５〜０．８にある中密度繊維板（ＭＤＦ）、パーティクルボードなどで、厚さは１．５ｍｍ以下の薄いものを用いる。木質繊維板４は１．５ｍｍの厚さに製造された物であっても良いし、３．０ｍｍ程度の厚みに製造された物を２層に剥裂して用いる事も出来る。
【００１１】
合板１と木質繊維板４を接着する方法としては、尿素樹脂、フェノール樹脂、エポキシ樹脂、アクリル樹脂、ウレタン樹脂、変性酢酸ビニル樹脂、水性ビニルウレタン樹脂などからなる合成樹脂接着剤を合板表面または木質繊維板の裏面に塗布し、熱圧又は冷圧締して接着する。熱圧締条件としては、温度９０〜１１０℃、圧力３〜１０ｋｇ／ｃｍ2 を時間１〜５分。冷圧条件は、圧力５〜１０ｋｇ／ｃｍ2 を時間２０〜１８０分の範囲で行う事が出来る。
【００１２】
【作用】
この発明において、複合基板の厚み規制を合板１の表単板２部分で行うのは、裏単板３を出来るだけ薄くしない様にして、日本農林規格（ＪＡＳ）の複合フローリング規格に合格させるためで有り、特に曲げ試験による撓み量を適合基準内に確保する事にある。
【００１３】
日本農林規格に基づく複合フローリングの曲げ試験とは、試験フローリングの表面を上面としてスパン７００ｍｍに支え、スパンの中央に直交して置いた荷重棒の上に試験フローリングの幅１００ｍｍ当り３ｋｇとして計算した荷重を加えた時及び幅１００ｍｍ当り７ｋｇとして計算した荷重を加えた時の撓みの差を求め、その差が３．５ｍｍ以下であれば基準に適合する。
【００１４】
なお、合板１の表単板２面に貼着する木質繊維板４の厚さを１．５ｍｍ以上にすると、厚さ１２ｍｍ程度の複合基板を構成する場合、表側の層が厚くなりすぎて基板に反りが生じ易くなる。また、合板１の裏単板３の厚さが１．２ｍｍ以下になると、複合フローリングの曲げ試験による撓み量がＪＡＳの適合基準以下の値になり易い為である。
【００１５】
以下、実施例により本発明を説明する。
【００１６】
【実施例１】
合板１は南洋材から製造した単板を用い、表単板２と裏単板３の厚さが１．２ｍｍの5 プライ構成で９４．５ｃｍ×１８４ｃｍの、総厚みは１１．５ｍｍの合板１とした。一方、その合板１の表単板２面に貼着されるＭＤＦ４は厚さが１．２ｍｍの物を用意した。そして、合板１の表単板２を厚み規制サンダーにより０．７ｍｍ研削して、合板１の厚さを１０．８ｍｍとした。ついで、合板１の表単板２表面にウレタン樹脂系接着剤を８０ｇ／ｍ2 塗布し、その上に用意したＭＤＦ４を重ねた。５ｋｇ／ｍ2 の圧力で1 時間冷圧締し、求める厚さが１２ｍｍの木質系基板を得た。そして、そのＭＤＦ４表面に厚さ０．２５ｍｍのツキ板を尿素酢酸ビニル樹脂接着剤を介して熱圧接着した後、３０．３ｃｍ×１８１．８ｃｍに切断し、４周辺に接合用の実加工を施した。最後に、そのツキ板表面に合成樹脂塗料により塗膜を形成し、化粧床板を得た（図示せず）。その化粧床板をＪＡＳ規格に基づく複合フローリングの曲げ試験に供したところ、撓み量は２．９ｍｍであり、適合基準に合格する値であった。
【００１７】
【実施例２】
合板１は針葉樹から製造した単板を用い、表単板２と裏単板３の厚さが１．３ｍｍの5 プライ構成で９４．５ｃｍ×１８４ｃｍの、総厚みは１１．０ｍｍの合板１とした。一方、その合板１の表単板２面に貼着される薄物パーティクルボード４は厚さが１．８ｍｍの物を用意した。そして、合板１の表単板２を厚み規制サンダーにより０．８ｍｍ研削して、合板１の厚さを１０．２ｍｍとした。ついで、合板１の表単板２表面に水性ビニルウレタン樹脂系接着剤を９０ｇ／ｍ2 塗布し、その上に用意した薄物パーティクルボード４を重ねた。６ｋｇ／ｍ2 の圧力で1 時間冷圧締し、求める厚さが１２ｍｍの木質系基板を得た。そして、その薄物パーティクルボード４表面に厚さ０．２５ｍｍのツキ板を尿素酢酸ビニル樹脂接着剤を介して熱圧接着した後、３０．３ｃｍ×１８１．８ｃｍに切断し、４周辺に接合用の実加工を施した。最後に、そのツキ板表面に合成樹脂塗料により塗膜を形成し、化粧床板を得た（図示せず）。その化粧床板をＪＡＳ規格に基づく複合フローリングの曲げ試験に供したところ、撓み量は２．７ｍｍであり、適合基準に合格する値であった。
【００１８】
【発明の効果】
本発明によれば、表面が平滑で硬度が高く、曲げ強度にも優れ、反りの無い木質系床材の基板がえられる為、基板の表面に従来通り厚さの薄いツキ板などの化粧シートを貼着しても、見掛けと表面性能及び強度に優れた床板を提供する事が出来る。
【図面の簡単な説明】
【図１】本発明による木質系基板の構成図。
【符号の説明】
１  合板
２  表単板
３  裏単板
４  木質繊維板
【図１】
0003933782.tif 000002